(57)【特許請求の範囲】
【請求項１】
ａ）着色剤を有する１つ又は複数の樹脂を含む樹脂系を製造し、前記樹脂系を粗粉砕することと、
ｂ）粗粉砕された樹脂系をキャリアー液体で調製して、液体マーキング粒子混合物を生成することと、
ｃ）前記液体マーキング粒子混合物の前記樹脂系のガラス転移点又はそれより高く、前記樹脂系の融点よりも低い温度に加熱することと、
ｄ）前記加熱された液体マーキング粒子混合物の温度を保持することと、
ｅ）前記液体マーキング粒子混合物を室温に冷却することと、
ｆ）前記液体マーキング粒子混合物を剪断力で混合することと、を含み、
前記樹脂系は前記キャリアー液体に不溶である
ことを特徴とする静電写真用液体現像剤の製造方法。
【請求項２】
前記加熱は、
オーブン中の対流、伝導、又はマイクロ波放射によって提供される
ことを特徴とする請求項１に記載の静電写真用液体現像剤の製造方法。
【請求項３】
前記樹脂系は、
可塑剤を含む
ことを特徴とする請求項１又は２に記載の静電写真用液体現像剤の製造方法。
【請求項４】
前記可塑剤は、
スルホンアミド類、アジピン酸塩類、セバシン酸塩類及びフタル酸塩類を含む群から選択される
ことを特徴とする請求項３に記載の静電写真用液体現像剤の製造方法。
【請求項５】
前記樹脂系は、
着色剤０〜６０％、可塑剤０〜２０％、１つ又は複数の樹脂１００％までを含む
ことを特徴とする請求項１ないし４のいずれかに記載の静電写真用液体現像剤の製造方法。
【請求項６】
前記樹脂系は、
荷電制御剤及び分散剤を含む群の１つ又は両方から選択された添加剤で調製することを含む
ことを特徴とする請求項１ないし５のいずれかに記載の静電写真用液体現像剤の製造方法。
【請求項７】
前記樹脂系は、
エチルセルロース、油変性アルキド樹脂、アクリル酸エステル樹脂、メタクリル酸エステル樹脂、ポリスチレン、シリコーン−アクリル共重合体、シリコーン樹脂、シリコーン−（メタ）アクリル共重合体、ブロック重合体又はグラフト重合体、ポリオレフィン共重合体、ポリ（塩化ビニル）樹脂、塩素化ポリプロピレン、ポリアミド樹脂、クマロンインデン樹脂、ロジン変性樹脂、アルキルフェノール変性キシレン樹脂、合成ポリエステル類；ポリプロピレン又は変性ポリプロピレン；アルキル化ポリビニルピロリドン類；天然ワックス類、モンタンワックス、カンデリラワックス、サトウキビワックス、蜜蝋；天然樹脂類、エステルガム及び硬化ロジン；天然樹脂変性硬化樹脂類、天然樹脂変性マレイン酸樹脂類、天然樹脂変性フェノール樹脂類、天然樹脂変性ポリエステル樹脂類、天然樹脂変性ペンタエリトリトール樹脂類及びエポキシ樹脂類を含む群の１つ又は複数から選択される
ことを特徴とする請求項１ないし６のいずれかに記載の静電写真用液体現像剤の製造方法。
【請求項８】
前記着色剤は、
カーボンブラック、シリカ、アルミナ、二酸化チタン、酸化鉄磁性体から選択された無機顔料、又はフタロシアニンブルー、アルカリ及びリフレックスブルー、フタロシアニングリーン、ジアリライドイエロー、アリールアミンイエロー、アゾ及びジアゾイエロー、アゾレッド、ルビントナー、キナクリンレッド、塩基性染料複合体、レーキレッドから選択された有機顔料、又は塩基性染料及びスピリッツ酒可溶性染料又はそれらの組み合わせから選択された蛍光顔料及び染料の１つ又は複数から選択される
ことを特徴とする請求項１ないし７のいずれかに記載の静電写真用液体現像剤の製造方法。
【請求項９】
前記着色剤は、
１〜６０重量％の範囲で存在する
ことを特徴とする請求項８に記載の静電写真用液体現像剤の製造方法。
【請求項１０】
前記キャリアー液体は、
イソパラフィン系炭化水素類、直鎖構造のシリコーン液体類、環状構造のシリコーン液体類、分岐構造のシリコーン液体、植物油類、合成潤滑油類又はポリブテン類、又はそれらの混合物を含む群から選択される
ことを特徴とする請求項１ないし９のいずれかに記載の静電写真用液体現像剤の製造方法。
【請求項１１】
前記荷電制御剤は、
金属石鹸類、脂肪酸類、レシチン、有機リン化合物類、スクシニミド類及びスルホンコハク酸類を含む群から選択される
ことを特徴とする請求項６に記載の静電写真用液体現像剤の製造方法。
【請求項１２】
前記荷電制御剤は、
０．０１〜５重量％の範囲で存在する
ことを特徴とする請求項１１に記載の静電写真用液体現像剤の製造方法。
【請求項１３】
前記分散剤は、
重合体超分散剤、アミノシリコーン類、重合体石油添加剤、重合体油添加剤及び多機能顔料分散剤を含む群から選択される
ことを特徴とする請求項６に記載の静電写真用液体現像剤の製造方法。
【請求項１４】
前記分散剤は、
０．１〜２０重量％の範囲で存在する
ことを特徴とする請求項１３に記載の静電写真用液体現像剤の製造方法。
【請求項１５】
キャリアー液体中に樹脂粒子と着色剤との混合物であるマーキング粒子を含む液体マーキング粒子混合物を用いる静電写真用液体現像剤の製造方法であって、
ａ）キャリアー液体及び前記キャリアー液体に不溶性の樹脂を含む液体マーキング粒子混合物を、前記樹脂のガラス転移点又はそれより高い温度に加熱することと、
ｂ）加熱された前記液体マーキング粒子混合物の温度を保持することと、
ｃ）前記液体マーキング粒子物を室温に冷却することと、
ｄ）前記液体マーキング粒子混合物を剪断力で混合することと、を含む
ことを特徴とする静電写真用液体現像剤の製造方法。
【請求項１６】
前記液体マーキング粒子混合物は、
前記樹脂のガラス転移点より高く、前記樹脂の融点よりも低い温度に加熱される
ことを特徴とする請求項１５に記載の静電写真用液体現像剤の製造方法。
【請求項１７】
前記加熱は、
オーブン中の対流、伝導、又はマイクロ波放射によって提供される
ことを特徴とする請求項１６に記載の静電写真用液体現像剤の製造方法。
【発明の詳細な説明】
【技術分野】
【０００１】
本発明は、現像液及びインクジェット用インクを含むプリンターでの使用のための、液体マーキング粒子混合物の製造方法で、特に、静電写真用液体現像剤の製造方法及びこれによって製造される静電写真用液体現像剤に関する。
【背景技術】
【０００２】
非インパクト印画法は、機械的な手段に対立するものとしての、電子、電気的又は光学的手段を使用して文字を生成するプロセスとして簡単に定義することができる。非インパクト印刷工程のうち、静電気技術を使用する一群の印刷方式がある。静電印刷は、静電気的に帯電したマーキング粒子と電場との相互作用を使用して、基板上へのマーキング粒子の堆積を制御する方法として定義することができ、静電インクジェット印刷と同様に、電子写真又は静電写真印刷として一般に知られたプロセスを含む。
静電写真は、基板上に存在する帯電位置への帯電画像粒子又はマーキング粒子の引力によって、可視画像の生成を含む様々な非インパクト印刷工程について記載するために使用される用語となり得る。通常、潜像と呼ばれるものを形成する、そのような帯電サイトは、光伝導体又は清浄な誘電体上に一時的に支持することができ、そのままで目に見えるようにされてもよく、または、その位置で現像される別の基板に転写されてもよい。さらに、そのような帯電サイトは、強誘電体又は他のエレクトレットの場合でのような永久に極性化された材料内に存在する構造化された電荷の反映であってもよい。
【０００３】
静電写真では、トナーとして一般に知られた画像粒子は、乾燥タイプ又は液体タイプとすることができる。乾燥パウダーのトナーは、多くの不都合を有する。例えば、乾燥パウダーのトナー性能は、例えば、電荷安定に影響を及ぼす環境条件に非常に影響を受けやすく、したがって、可変画像性能を引き起こす。また、乾燥パウダーのトナーの大きな粒子サイズは、高度に解像された現像画像を達成できない主な要因である。高速、長期間印刷のために、１ページ当たりのコストは、主要な要因である。特に、紙又は他の所望の基板に対して画像を融合するコストは、そのようなプリンターのランニングコストへの著しい一因となる。他の難点は、粉化の問題に関する。ほこり又はトナーの微細又は小さな粒子は、現像剤から漏れる傾向にあり、これらは、プリント装置内外の任意の表面上に堆積し、装置内の機械的な故障及び装置外の環境問題を引き起こす。そのようなプリント装置が高速で運転される場合、この問題は厳しくなる。他の不都合としては、プリンターの一般的なメンテナンスコスト及び乾燥パウダーのトナーのコストが挙げられる。
絶縁又は無極性の液体に分散した、マーキング粒子（以下、「トナー」又は「トナー粒子」と記すことがある。）で潜在静電画像を現像することができることが知られている。これらの分散材料は、液体トナー又は現像液（以下、「静電写真用液体現像剤」と記すことがある。）として知られている。トナー粒子は、７〜１０μｍの範囲に通常ある乾燥トナー粒子より、０．５〜３μｍの範囲で通常、安全にはるかに小さくなり得るので、液体トナー現像システムは、非常に高い画像解像を一般にすることができる。
液体トナー現像システムは、画像電荷における変化に対する印象的なグレースケールの画像濃度応答を示し、少量の現像液を使用して、ハイレベルの画像濃度を達成する。更に、上記システムは、通常、製造するのに安く、非常に信頼でき、さらに、これらのシステム用の静電写真用液体現像剤は、操作上及び化学上安定しており、特に長い品質保持を示す。
【０００４】
インクジェット印刷は、潜像を含んでいない非インパクト印画法であり、それは直接印刷システムである。インクがノズルによって供給されるのは普通である。液滴は、連続的にノズルから生成され得、その場合には、その方法は連続印刷と呼ばれ、また、それらは、要求に応じ個々に製造され得、その場合には、方法は要求印刷中の滴下と呼ばれる。連続的な印刷では、インクは高圧でノズルによって伝えられ、ノズルは、一定のサイズの液滴の流れをもたらす実質的に一定の頻度で振動する。液滴に電荷を適用し、ノズルに外部電場を使用することにより、選択された液滴は、電場をもたらす信号に応じて記録面にそれらの通路で偏向され、それによって、制御信号に応じて記録表面にパターンを形成する。要求印刷中の滴下は、ノズルから放出される液体の液滴をもたらす小さなノズルの近くに、液体中の部分的なパルスを生成することにより作動する。
【０００５】
一方の種類のインクジェット印刷では、色材は、印字画像をより永久にするために、バインダーと結合する可溶性染料である。可溶性染料の不都合は、印字画像密度が多くの応用において十分に高くなく、染料が環境での露出で消えるということである。可溶性染料材料のさらなる不都合は、印字画質が記録表面の特性に依存するということである。着色インクは、可溶性染料より高密度の画像を生成し、さらにより永久であると知られている。顔料もジェットプリンターで使用され得るが、高濃度画像の生成は、液体キャリアー中での高濃度の顔料材料を必要とする。顔料材料の高濃度は、連続的なプリンターで液滴分解に影響し、一定でない印刷をもたらす。要求されるプリンターでの液滴は、高い連続的な圧力を有さず、そして液滴生成は、ノズル中の部分的条件に強く依存する。したがって、顔料の存在は、ノズルを閉塞するか、そうでなければ、部分的なノズル条件を変更するか、又は液滴が正確に放出されないようにノズルを閉塞する。
静電気インクジェットは、静電界の影響下で、オリフィスから取り出される液滴によって特徴づけることができる。弁電極とオリフィスとの間に作用するこのフィールドは、静電引力がインクの表面張力を超える場合液滴が生成するように、その表面へインク内の自由電荷を引きつける。この技術が自由電荷の引力に依存し、したがって、それは、インクが伝導性であることを必要とする。
【０００６】
新しい静電インクジェット印刷技術は、リマ・マルケス（Ｌｉｍａ−Ｍａｒｑｕｅｓ）らの米国特許第６，２６０，９５４号（特許文献１）に記載されている。このプロセスは、高濃度の微粒子材料を含む可変サイズの液滴を生成する手段を提供する。このプロセスによって伝達される特有の利点としては、着色材料として顔料を使用しながら、数マイクロメートルもの小さな液滴を形成する能力が挙げられる。これは、液滴のサイズは、主として、放出ポイント及び帯電される粒子の能力で電圧によって制御されるからである。また、上記着色材料は、放出された液滴に著しく集中する。したがって、光及び耐水性顔料に基づいた高解像度及び高密度の画像を生成することができる。
有効な液体トナー又は現像液の作用要件、およびインクジェット用インク、特に静電気インクジェット用インクのそれが、著しく異なることがあり得るのは、上述の非インパクト印刷技術における当業者によって理解される。しかしながら、本明細書及び本発明の目的で、用語マーキング液の使用は、静電写真用液体現像剤及び液体インクジェット用インクの両方を意味すると認められ、そして、当業者によって理解されるように、多くの実例で、静電写真用液体現像剤への特有の参照は、また液体インクジェット用インク、特に静電インクジェット用インクに適用可能であってもよい。
【０００７】
一般に、静電写真用液体現像剤の製造方法は、樹脂又は樹脂の組み合わせを含むことができ、また着色剤を含むことができる樹脂又は樹脂系で始まり、それは、細かくすることができ、適切なミキサーから押し出すことができ、別に、例えば、ツインロールミルなどのマスタバッチを製造する手段を含む本技術に公知の他の技術を組み合わせることができる。さらに樹脂系に含まれるものとして、本技術分野で一般に知られているように、分散樹脂、可塑剤又はニスを加えることができる。
さらに、トナー粒子の極性及び電荷質量比を制御するために、マーキング液に電荷指向剤が通常含まれる。着色剤は、樹脂に可溶の染料又は樹脂に可溶でない着色粒子を含む顔料とすることができる。次いで、樹脂系及び着色剤は、樹脂及び着色剤が可溶でないキャリアー液体中で調製されて、その中に分散された非常に微細なマーキング粒子を有する液体マーキング粒子混合物を用いる静電写真用液体現像剤を生成する。
【０００８】
静電写真用液体現像剤（現像液）は、低粘度液体、および固形分の、すなわちマーキング粒子の低濃度を一般に利用している。これらの従来のトナー及び関連プロセスシステムは、低粘度トナー又はＬＶＴ系と呼ばれる。ＬＶＴ系は、一般的に１〜３ｍＰａ・ｓの低粘度及び一般的に０．５〜２重量％の固体の低い体積のトナーを利用する。マーキング粒子の一定の分散を保持することは、低粘度トナー系において困難かもしれない。マーキング粒子は漂い、キャリアー液体中に定着する傾向を有する。更に、トナー中の固体の体積が低いと、付与された潜像を現像するために必要なトナーの量が増加する。より多くのトナーが、所望の画像濃度に十分なマーキング粒子を供給するために、光伝導体に転写されなければならない。
ＬＶＴ系に関係するこれら及び他の公知の問題を克服するために、６０重量％以下のトナー濃度及び１０，０００ｍＰａ・ｓ以下の粘性を利用する高濃度液体トナー現像系及び典型的に１〜４０μｍの薄膜を利用する高濃度及び粘性のある液体トナーが開示される。これらの粘着性で、高濃度の液体トナー系を備えた静電潜像を現像するこの系は、高粘性トナー又はＨＣＴ系と呼ばれる。そのような液体のトナーの例は、マルコ（Ｍａｒｋｏ）の米国特許第６，２８７，７４１号（特許文献２）に開示され、その開示内容全体が参照してここに組み込まれる。高い粘性、高濃度液体現像方法及び装置の例が、イタヤ（Ｉｔａｙａ）らの米国特許第６，１３７，９７６号（特許文献３）、および佐々木（ａｓａｋｉ）らの米国特許第６，１６７，２２５号（特許文献４）に一般に開示され、その開示内容全体が参照してここに組み込まれる。
多くのそのような従来製造されたマーキング液は、適用された剪断で非ニュートンフローを有し、そして、その結果、それらの最終的に意図される使用のためのすべての条件下で、適切な理想的な流動特性を有さないレオロジーを有することが分かった。そのように製造されたマーキング液のマーキング粒子の粒径分布も可変であると分かった。他の遭遇する可能のある問題としては、低い分散安定性、可変電気的特性及び一般的な可変印刷性能を挙げることができる。
【０００９】
【特許文献１】米国特許第６，２６０，９５４号明細書
【特許文献２】米国特許第６，２８７，７４１号明細書
【特許文献３】米国特許第６，１３７，９７６号明細書
【特許文献４】米国特許第６，１６７，２２５号明細書
【特許文献５】米国特許第５，５９１，５５７号明細書
【特許文献６】米国特許第５，６１２，１６２号明細書
【特許文献７】米国特許第６，１７４，６４０号明細書
【特許文献８】米国特許第６，６１３，２０９号明細書
【特許文献９】米国特許出願第２００３／０１０４３０４Ａ１号明細書
【発明の開示】
【発明が解決しようとする課題】
【００１０】
本発明の目的は、代替インク又はトナーの製造方法の提供により、これらの問題を克服するマーキング液を製造する方法、または、先行技術のマーキング液を改善する製造方法及びそのように製造されたマーキング液として用いられる静電写真用液体現像剤を提供することである。
【課題を解決するための手段】
【００１１】
本発明の１つの形態は、静電写真用液体現像剤又は液体インクジェット用インクの製造方法であって、ａ）任意に着色剤を有する１つ又は複数の樹脂を含む樹脂系を調製し、上記樹脂系を粗粉砕することと、ｂ）粗粉砕された樹脂系をキャリアー液体で調製して、液体マーキング粒子混合物を生成することと、ｃ）前記液体マーキング粒子混合物の前記樹脂系のガラス転移点又はそれより高く、前記樹脂系の融点よりも低い温度に加熱することと、ｄ）予め定められた時間、前記加熱された液体マーキング粒子混合物の温度を保持することと、ｅ）前記液体マーキング粒子混合物を室温に冷却することと、ｆ）前記液体マーキング粒子混合物を高い剪断力で混合することとを含み、前記樹脂系は前記キャリアー液体に不溶である方法に属する。
前記予め定められた時間は、適用される加熱の種類及びその加熱を適用する方法に応じて、数分から数日であってもよく、前記加熱は、オーブン中の対流、伝導、又はマイクロ波放射によって提供されてもよい。
前記樹脂系は、着色剤０〜６０％、可塑剤０〜２０％及び樹脂１００％までを含むことができる。
前記樹脂系及び任意の着色剤粒子を調製することは、荷電制御剤及び分散剤を含む群の１つ又は両方から選択された添加剤で調製することを含むことができる。
【００１２】
さらなる形態では、本発明は、静電写真用液体現像剤又は液体インクジェット用インクの製造方法であって、ａ）キャリアー液体と、該キャリアー液体に不溶性の樹脂系とを含む液体マーキング粒子混合物を、液体マーキング粒子混合物の樹脂系のガラス転移点又はほぼその温度に加熱することと、ｂ）加熱された液体マーキング粒子混合物の温度を予め定められた時間保持することと、ｃ）上記液体マーキング粒子物を室温に冷却することと、ｄ）上記液体マーキング粒子混合物を高い剪断力で混合することとを含む方法に属する。
また、本発明は、上記方法によって調製された静電写真用液体現像剤又は液体インクジェット用インクに属する。
そのような静電写真用液体現像剤は、重量パーセントで、マーキング粒子混合物１〜６０％、荷電制御剤０〜５％、分散剤０〜２０％及びキャリアー液体１００％までを含むことができる。
さらなる形態では、本発明は、静電写真用液体現像剤又は液体インクジェット用インクの製造方法であって、キャリアー液体中の、樹脂粒子と着色剤混合物との液体マーキング粒子混合物を、上記樹脂のほぼガラス転移点と上記樹脂のほぼ融点との間の温度に加熱することと、加熱された液体マーキング粒子混合物の温度を予め定められた時間保持することと、上記液体マーキング粒子混合物を室温に冷却することと、上記液体マーキング粒子混合物を高い剪断力で混合することとを含む方法に属する。
【００１３】
さらなる形態では、本発明は、静電写真用液体現像剤又は液体インクジェット用インクのレオロジーを改善する方法であって、キャリアー液体中の、樹脂粒子と着色剤混合物との液体マーキング粒子混合物を、上記樹脂のほぼガラス転移点と上記樹脂のほぼ融点との間の温度に加熱することと、加熱された液体マーキング粒子混合物の温度を予め定められた時間保持することと、上記液体マーキング粒子物を室温に冷却することと、上記液体マーキング粒子混合物を高い剪断力で混合することとを含む方法に属する。
さらなる形態では、本発明は、静電写真用液体現像剤の物理的及び電気的特性を改善する方法であって、上記トナーは、キャリアー液体中に樹脂と着色剤との粒子を含み、上記方法は、上記トナーを上記樹脂のほぼガラス転移点と上記樹脂のほぼ融点との間の温度に加熱することと、加熱されたトナーの温度を予め定められた時間保持することと、上記トナーを室温に冷却することと、上記トナーを高い剪断力で混合することとを含む方法に属する。
【００１４】
上記ガラス転移点は、上記樹脂の高分子構造が緩和し始める温度として定義される。上記融点は、樹脂が、その溶融転移に近づくときに流動し始める温度として定義される。ガラス転移点及び融点は、熱機械アナライザー（ＴＭＡ）で測定することができる。ＴＭＡからのガラス転移点及び融点は、多くの場合、Ｔｇ（ガラス転移点）及びＴｍ（融点）にそれぞれ相当する。
本発明の上記及び他の目的、特徴及び利点は、添付の図面とともに述べる次の詳細な説明からより明白になる。
【発明を実施するための最良の形態】
【００１５】
本明細書では、静電印刷適用のために、特に、いわゆる高粘性高濃度液体トナーを含む、液体トナーとして用いられる静電写真用液体現像剤を製造するための本発明の使用に関して本発明を記載する。また、本明細書に記載された方法は、静電気タイプのインクジェット印字装置に適切なインクを含むインクジェット用インクの製造及び処理に適用可能であることが当業者に理解される。
一般に、静電写真用の現像液又は液体トナー（以下、「静電写真用液体現像剤」と記すことがある。）は、キャリアー液体中に無機又は有機着色剤を分散させることにより調製される。上記現像液は、懸濁安定性だけでなく電荷の点でも安定している。そのような多数の添加成分を、現像剤に添加して一体化することにより、複製可能な高品質画像を示す現像液を達成することができる。
そのような静電写真用液体現像剤では、キャリアー液体のある特性が、従来の静電写真液体現像プロセスの有効な機能に必須の要件であることが認識された。必須の要件としては、低い電気伝導性が挙げられるが、低毒性、さらなる防災安全、低溶解力、低芳香などの他の要件も明らかとなった。これらの理由で、Ｐｈｉｌｌｉｐｓ  Ｃ  エクソン
モービル（Ｅｘｘｏｎ  Ｍｏｂｉｌ）社製のイソパー（Ｉｓｏｐａｒ）（登録商標）、シェル ケミカル（Ｓｈｅｌｌ Ｃｈｅｍｉｃａｌ）社製のシェルゾル（Ｓｈｅｌｌｓｏｌ）（登録商標）、およびシェブロン  フィリップス  ケミカル（Ｃｈｅｖｒｏｎｈｅｍｉｃａｌ）製のソルトロル（Ｓｏｌｔｒｏｌ）（登録商標）などのイソパラフィン系炭化水素は、液体トナーキャリアの工業規格になった。
他のキャリアー液体を使用してもよく、これらは、また、直鎖構造のシリコーン液体、環状構造のシリコーン液体、分岐構造のシリコーン液体又はそれらの組み合わせを含んでいてもよい。
【００１６】
上記キャリアー液体は、また鉱油又は白油を含んでいてもよい。
上記キャリアー液体は、また植物油を含んでいてもよい。植物油の代表的な例としては、大豆油、綿実油、サフラワー油、ヒマワリ油、ヒマシ油、あまに油及びオリーブオイルが挙げられる。
上記キャリアー液体は、また、合成潤滑油を含んでいてもよい。合成潤滑油の代表的な例としては、高級脂肪酸とアルコールとの反応によって得られた脂肪酸エステル類、及び高級脂肪酸とエチレングリコール又はグリセリンとの反応によって得られたエステル化合物が挙げられる。
上記キャリアー液体は、また、ポリブテン、およびイソブテン（「イソブチレンとしても知られる」）の重合からなる合成炭化水素重合体を含んでいてもよい。ポリブテンの別名は、ポリイソブチレンである。
【００１７】
上記キャリアー液体の混合物、または他の適切なキャリアー液体が、本発明に関して使用することができることが当業者によって理解される。
上記キャリアー液体に不溶性の着色剤は、それらの特有の提案された最終用途で選択されてもよい。
マーキング粒子の例としては、酸化鉄、シリカ、アルミナ、二酸化チタン、酸化鉄磁性体などの無機顔料、またはカーボンブラック、フタロシアニンブルー、アルカリ及びリフレックスブルー、フタロシアニングリーン、ジアリライドイエロー、アリールアミンイエロー、アゾ及びジアゾイエロー、アゾレッド、ルビントナー、キナクリンレッド、塩基性染料複合体、レーキレッドなどの有機顔料、または塩基性染料及びスピリッツ酒可溶性染料などの蛍光顔料及び染料、またはそれらの組み合わせが挙げられる。当業者によって理解されるように、他の材料は、着色剤として使用することができる。
上述のように、上記静電写真用液体現像剤は、また、有機又は無機不溶性のマーキング粒子を含んでもよく、そのようなマーキング粒子は、１〜６０重量％の範囲で存在してもよい。
【００１８】
上記樹脂系を構成する上記１つの樹脂又は複数の樹脂の組み合わせは、エチルセルロース、油変性アルキド樹脂、アルキド樹脂、アクリル又はメタクリル酸エステル樹脂、ポリスチレン、シリコーン−アクリル共重合体、シリコーン樹脂、シリコーン−（メタ）アクリル共重合体、ブロック重合体又はグラフト重合体、ポリオレフィン共重合体、ポリ（塩化ビニル）樹脂、塩素化ポリプロピレン、ポリアミド樹脂、クマロンインデン樹脂、ロジン−変性樹脂、アルキルフェノール変性キシレン樹脂、合成ポリエステル；ポリプロピレン又は変性ポリプロピレン；アルキル化ポリビニルピロリドン類；モンタンワックス、カンデリラワックス、サトウキビワックス、蜜蝋などの天然ワックス；エステルガム及び硬化ロジンなどの天然樹脂；天然樹脂変性マレイン酸樹脂、天然樹脂変性フェノール樹脂、天然樹脂変性ポリエステル樹脂、天然樹脂変性ペンタエリトリトール樹脂、スチレンアクリレート及びエポキシ樹脂などの天然樹脂変性硬化樹脂の１つ又は複数から選択されてもよい。
【００１９】
可塑剤などの他の成分も組込むことができ、それらの例としては、スルホンアミド類、アジピン酸塩類、セバシン酸塩類及びフタル酸塩類である。
さらに、そのような分散粒子に対する帯電を向上するために、電荷指向剤又は荷電制御剤として知られる添加剤を含んでもよい。そのような材料は、金属石鹸、脂肪酸、レシチン、有機リン化合物、スクシニミド及びスルホ琥珀酸塩とすることができる。
上記荷電制御剤は、使用時のトナーの０．０１〜５重量％の範囲で存在してもよい。
上記静電写真用液体現像剤は、また、アベシア（Ａｖｅｃｉａ）社製の重合体超分散剤１３９４０のソルスパース（Ｓｏｌｓｐｅｒｓｅ）（登録商標）；ワッカー  ケミカルズ（Ｗａｃｋｅｒ  Ｃｈｅｍｉｃａｌｓ）社製のフィニッシュ（Ｆｉｎｉｓｈ）（登録商標）ＷＲ１１０１を含むアミノ−シリコーン、ローム  
アンド   ハース（Ｒｏｈｍ  ａｎｄ  Ｈａａｓ）社製のプレゾール（Ｐｌｅｘｏｌ）（登録商標）を含む重合体油添加剤；デュポン（Ｄｕｐｏｎｔ）社製のＦＯＡ−２（登録商標）を含む重合体石油添加剤；エレメンティス  デーシーピー（Ｅｌｅｍｅｎｔｉｓ  
ＤＣＰ）社製の分散エイド（Ａｙｄ）１（登録商標）を含む多機能の顔料分散剤から選択することができる分散剤を含んでもよい。
【００２０】
上記分散剤は、ボールジャー製粉、磨砕機製粉、ビーズ製粉などの液体組成の製造で一般に使用される技術によって、液体組成に組み込まれてもよい。マーキング粒子を添加する前及び製粉段階の前に、キャリアー液体に分散剤を混合することを含むプレ混合技術も、現像液調整に分散剤を組み込れるために使用することができる。
上記分散剤は、使用時トナーの０．１〜２０重量％の範囲に存在してもよい。
適切な液体トナー調整の例としては、ローソン（Ｌａｗｓｏｎ）ら出願人による米国特許第５，５９１，５５７号（特許文献５）、ローソン（Ｌａｗｓｏｎ）らの米国特許第５，６１２，１６２号（特許文献６）、ローソン（Ｌａｗｓｏｎ）の米国特許第６，１７４，６４０号（特許文献７）、マルコ（Ｍａｒｋｏ）の米国特許第６，２８７，７４１号（特許文献２）に開示されるものが挙げられ、引用することによってその開示内容全体が参照してここに組み込まれる。
【００２１】
出願人は、驚くことに、そのように製造された静電写真用液体現像剤（液体トナー）が、液体マーキング粒子混合物の樹脂のほぼガラス転移点、またはそのガラス転移点よりも高い温度に液体トナーを加熱し、予め定められた時間、加熱された液体マーキング粒子混合物の温度を保持し、室温に樹脂を冷却し、液体トナーを高い剪断力で混合することにより後処理されると、上述の開示で製造された液体トナーが、すべてのレベルで性能の向上を示すことを発見した。
出願人は、分散剤及びキャリアー液体に、液体トナー樹脂系を適合することにより、さらに、液体トナーの性能を向上することができることをさらに発見した。次いで、上記加熱工程は、樹脂系の熱特性を最適化することができ、したがって、より有効な処理後の結果を生むことができる。
【００２２】
予め定められた時間は、適用する加熱の種類及びその加熱を加える方法に応じて、数分から数日であってもよい。上記加熱は、オーブン中などの対流、伝導、またはマイクロ波放射などの電磁放射によって行うことができる。これらの異なる加熱装置の異なるエネルギーにより、選択された方法により、所望の結果を達成するのに必要な条件が決まる。
しかし、対流オーブンによる場合は、液体トナーが、所要温度に均一に加熱されること、及び加熱段階の間は攪拌しないか又は最小限の攪拌に止めることが重要であることを発見した。
加熱温度は、静電写真用液体現像剤の組成で使用される樹脂系に依存し、出願人は、それが樹脂又は複数の樹脂のほぼガラス転移点又はそのガラス転移点よりも少し高い温度であることを発見した。
高い剪断混合は、任意の市販の、高い剪断ミキサーで達成することができる。出願人は、所要の混合度は、組成の固形分に依存すること、すなわち、現像液の固形分がより高いと、エネルギー入力要求はより高くなることを発見した。
【００２３】
この製造方法が、静電写真用液体現像剤の所望の特性を改善する正確なプロセスは、完全には理解されないが、以下の説明が与えられる。しかし、出願人は、この説明に拘束されない。
樹脂がほぼガラス転移点又はガラス転移点よりも少し高い温度に加熱される加熱段階の間、内部応力が解放され、樹脂がそのガラス状態を通過し始めるので、樹脂粒子の構造は、緩和し始め、トナー粒子の形態がより滑らかな形となるように、表面張力効果が生じると考えられる。
樹脂と着色剤の個々の粒子がともに塊にならないし、引っ付かないとともに、それらが互いに分離して残ることを確実にするので、処理に先立った静電写真用液体現像剤中の適切な分散剤の挙動は、この時点で有用である。上記分散剤は、粒子のまわりの保護層を形成させるトナー粒子へのその強い親和力によりこれを達成し、したがって、立体障害力による、近隣の樹脂と着色剤粒子との間の適切な障壁を提供し、粒子表面が緩和し流動することを可能にし、このようにしてより滑らかとなる。
【００２４】
加熱及び冷却段階後、別の粒子の表面と１つの粒子の表面に存在する分散剤種との起こりうる弱い引力又は相互作用によると考えられる弱く形成されたゲル構造が、多くの場合、形成し得ることが注目された。この相互作用は、プロセスの高い剪断混合段階中に使用される適度な剪断力によって容易に分散される。
図２、３、図５、６、図８、９、図１１、１２及び図１４、１５から分かるように、本発明のプロセスによって製造された静電写真用液体現像剤は、６０固体重量％以内の高い固形分組成で、好ましくは１０〜４０固体重量％の範囲で、ほとんどない又はもたらされる粘性のないニュートン流動を示すことがさらに注目された。また、高度に剪断されたトナーの粘度は、著しく低減される。これは、トナーが、印刷機で例えば使用される場合、トナーの特有粘性が、ローラー等の速度に依存せずに、従って、使用中により均一で予測可能な作用を有することを意味する。
【００２５】
トナー粒子表面が滑らかになると、剪断の変化で測定された粘性変化と関係がある流動性を向上させる表面積の低減をもたらす。
出願人は、トナー安定性が向上することも発見した。使用される分散剤及び樹脂系の種類によって、分散剤と粒子との間のプロセスの加熱段階には、向上した相互作用及び／又は改善されたトナー分散安定性をもたらすトナー粒子の表面に分散剤を強く作用せるための、特定の樹脂系のエポキシド基を備えた特定の分散剤材料の官能基の反応がある。
安定性の増加も、トナー粒子の単位表面積当たりに使用可能な分散剤の比率が実質的に増加するように、低減されたトナー粒子表面領域の結果として達成され得る。
出願人は、トナーの電気的特性が改善されたことに気が付いた。トナー粒子表面が滑らかになることにより、低減された高い剪断粘性及びニュートン流動の挙動が達成され、現像液に改善された電気的特性を付与するために、電荷及び分散種のより高い吸着により、増加したトナー流動性と共にトナー表面上にトナー粒子の電荷質量比が明らかに増加する。
【００２６】
現像液の電気的特性は、液体トナー特性セルで測定することができ、その装置の詳細は、オゼロブ（Ｏｚｅｒｏｖ）の米国特許第６，６１３，２０９号（特許文献８）に一般に開示されており、引用することによってその開示内容全体が参照してここに組み込まれる。
本発明によって調製された静電写真用液体現像剤は、また、改善された印刷性能を示す。本発明によって調製された静電写真用液体現像剤は、また、実質的に向上した光学濃度、低減した背景汚染、より高い画像解像度、改善されたトナー管理及び取扱特性を示す。これらのトナーの取扱及び管理特性としては、トナーの再利用、補給物のための改善された能力及びプリンター内のトナーの概略流れが挙げられる。
次いで、本明細書は、概して本発明について記載するが、理解を支援するために、本発明の実施形態を示す添付の限定しない実施例を言及する。
【００２７】
（実施例１）
次の組成で押出し成形品（ｅｘｔｒｕｄａｔｅ）１を調製した。
エピコート（Ｅｐｉｋｏｔｅ）１００１：６１．５ｇ
アンタロン（Ａｎｔａｒｏｎ）Ｖ２２０：１８．５ｇ
イルガライト ブルー（Ｉｒｇａｌｉｔｅ Ｂｌｕｅ）ＬＧＬＤ：２０ｇ
上記成分は、例えば、ホットメルト押出成形機を使用して混合して押出し成形品（ｅｘｔｒｕｄａｔｅ）１を形成し、冷却のため放置した。次いで、押出し成形品（ｅｘｔｒｕｄａｔｅ）１を、実施例で使用できる状態の粗粉末に粉砕した。
エピコート（Ｅｐｉｋｏｔｅ）１００１は、シェル ケミカルズ（Ｓｈｅｌｌ  Ｃｈｅｍｉｃａｌｓ）（オーストラリア）社製のエポキシ樹脂である。イルガライト  ブルー（Ｉｒｇａｌｉｔｅ  Ｂｌｕｅ）ＬＧＬＤは、チバ・ガイギー（Ｃｉｂａ−Ｇｅｉｇｙ）（スイス、バーゼル）社製のシーアイ
ピグメント  ブルー（ＣＩ Ｐｉｇｍｅｎｔ  Ｂｌｕｅ）１５：３である。アントロン（Ａｎｔａｒｏｎ）Ｖ２２０は、ジーエイエフ／アイエスピーケミカルズ（ＧＡＦ／ＩＳＰ  Ｃｈｅｍｉｃａｌｓ）（アメリカ、ニュージャージー）社製の、アルキル化ポリビニルピロリドンである。
次いで、次の組成のマーキング液を押出し成形品（ｅｘｔｒｕｄａｔｅ）１を使用して調製した。
押出し成形品（Ｅｘｔｒｕｄａｔｅ）１：１２５ｇ
フィニッシュ ダブルアール（Ｆｉｎｉｓｈ ＷＲ）１１０１：５ｇ
ディーシー２００液（ＤＣ ２００ Ｆｌｕｉｄ）１０ｃＳｔ：３７０ｇ
フィニッシュ ダブルアール（Ｆｉｎｉｓｈ ＷＲ）１１０１は、ワッカー  ケミカルズ（Ｗａｃｋｅｒ  Ｃｈｅｍｉｃａｌｓ）（ドイツ、ミュンヘン）社製の、アミノ−アルキル官能基を有するジメチルポリシロキサンである。ディーシー２００（ＤＣ  ２００）ｌ０ｃＳｔ液は、ダウ  コーニング（Ｄｏｗ  Ｃｏｒｎｉｎｇ）（アメリカ）社製のシリコーン液体である。
【００２８】
（実施例２）
押出し成形品（ｅｘｔｒｕｄａｔｅ）２を次の組成で調製した。
エピコート（Ｅｐｉｋｏｔｅ）１００４：７３ｇ
ジェイフレックス（Ｊａｙｆｌｅｘ）ＵＤＰ：７ｇ
イルガライト ブルー（Ｉｒｇａｌｉｔｅ Ｂｌｕｅ）ＬＧＬＤ：２０ｇ
上記成分は、例えば、ホットメルト押出成形機を使用して混合して押出し成形品（ｅｘｔｒｕｄａｔｅ）２を形成し、冷却のため放置した。次いで、押出し成形品（ｅｘｔｒｕｄａｔｅ）２を、実施例で使用できる状態の粗粉末に粉砕した。
エピコート（Ｅｐｉｋｏｔｅ）１００４は、シェル  ケミカルズ（Ｓｈｅｌｌ  Ｃｈｅｍｉｃａｌｓ）（オーストラリア）社製のエポキシ樹脂である。ジェイフレックス（Ｊａｙｆｌｅｘ）ＵＤＰは、エクソン  モービル（Ｅｘｘｏｎ  Ｍｏｂｉｌ）社製のフタル酸塩可塑剤（アンデシルドデシルフタル酸塩）である。
次いで、次の組成のマーキング液を押出し成形品（ｅｘｔｒｕｄａｔｅ）２を使用して調製した。
押出し成形品（Ｅｘｔｒｕｄａｔｅ）２：１２５ｇ
フィニッシュ ダブルアール（Ｆｉｎｉｓｈ  ＷＲ）１１０１：５ｇ
ディーシー２００液（ＤＣ  ２００  Ｆｌｕｉｄ）５０  ｃＳｔ：３７０ｇ
ディーシー２００、５０センチストーク液(ＤＣ  ２００  ５０ｃＳｔ  Ｆｌｕｉｄ)は、Ｄｏｗ  Ｃｏｒｎｉｎｇ（米国）製のシリコーン液体である。
【００２９】
（実施例３）
次の組成のマーキング液を調製した。
ソルスパーゼ(Ｓｏｌｓｐｅｒｓｅ)１３９４０：１０ｇ
マルコール(Ｍａｒｃｏｌ)８２  ＩＮＨ：３６５ｇ
エピコート(Ｅｐｉｋｏｔｅ)１００４：１００ｇ
イルガライト  ブルー（Ｉｒｇａｌｉｔｅ  Ｂｌｕｅ）ＬＧＬＤ：２５ｇ
ソルスパーゼ(Ｓｏｌｓｐｅｒｓｅ)１３９４０は、アベシア(Ａｖｅｃｉａ)社製の分散剤である。マルコール（Ｍａｒｃｏｌ）８２  ＩＮＨは、エクソン・モービル製の白油である。
【００３０】
（実施例４）
押出し成形品（ｅｘｔｒｕｄａｔｅ）３を、次の組成で調製した。
モナーク フルフィー（Ｍｏｎａｒｃｈ Ｆｌｕｆｆｙ）４３５：２５ｇ
ジェイフレックス（Ｊａｙｆｌｅｘ）ＵＤＰ：６ｇ
エピコート（Ｅｐｉｋｏｔｅ）１００４：６９ｇ
上記成分は、例えば、ホットメルト押出成形機を使用して混合して押出し成形品（ｅｘｔｒｕｄａｔｅ）３を形成し、冷却のため放置した。次いで、押出し成形品（ｅｘｔｒｕｄａｔｅ）３を、実施例で使用できる状態の粗粉末に粉砕した。
モナーク フルフィー（Ｍｏｎａｒｃｈ  Ｆｌｕｆｆｙ）４３５は、カボット  コーポレーション（Ｃａｂｏｔ  Ｃｏｒｐｏｒａｔｉｏｎ）社製のカーボンブラック、ピグメント  ブラック（Ｐｉｇｍｅｎｔ
Ｂｌａｃｋ）７である。
次いで、次の組成のインクジェット用インクは、押出し成形品（ｅｘｔｒｕｄａｔｅ）３を使用して調製した。
押出し成形品（Ｅｘｔｒｕｄａｔｅ）３：１００ｇ
ソルスパーゼ（Ｓｏｌｓｐｅｒｓｅ）１３９４０：２０ｇ
６％ジルコニウム オクトエート（Ｚｉｒｃｏｎｉｕｍ Ｏｃｔｏａｔｅ）：２５ｇ
イソパー（Ｉｓｏｐａｒ）Ｇ：３５５ｇ
６％ジルコニウム オクトエート（Ｚｉｒｃｏｎｉｕｍ Ｏｃｔｏａｔｅ）は、エクソン
モービル（Ｅｘｘｏｎ Ｍｏｂｉｌ）社製の揮発油中にオクタン酸ジルコニウムを溶解した溶液である。イソパー（Ｉｓｏｐａｒ）Ｇは、エクソン モービル（Ｅｘｘｏｎ Ｍｏｂｉｌ）社製の異型パラフィン系溶媒である。
本実施例４は、そのような製造された濃縮物として本発明で処理した。
次いで、画像テストのために、そのように処理された濃縮物を、プリント装置でテストをする前に、イソパー（Ｉｓｏｐａｒ）Ｇで１対５に希釈した。
【００３１】
（実施例５）
ニコルズ（Ｎｉｃｈｏｌｌｓ）の米国特許出願第２００３／０１０４３０４Ａ１号（特許文献９）は、引用することによってその開示内容全体を参照してここに組み込むこととし、液体キャリアーがポリブテンを有する又は含む先行技術の現像液を開示している。上記特許出願の実施例２を上記出願で開示されるように製造し、次いで、本発明によってさらに処理した。
上記実施例のそのように製造されたマーキング液は、球状セラミック粉砕媒体を含むセラミックボールジャーに成分を加え、４日間製粉して樹脂製のトナー又はインクを調製することにより、または、関連する先行技術に記載されるようにして調製した。
所要の現像液又はインクの特性及び静電プリンターの作動形態に応じて、実施例１〜４における原料の量を変化することができることが理解される。
実施例の樹脂系の熱特性は、以下のとおりである。
【００３２】
【表１】
0005191659.tif 000002
【００３３】
上記結果は、セイコー熱機械アナライザー（ＴＭＡ）、型式ＴＭＡ１２０Ｃを使用して測定した。
次いで、上記マーキング液の実施例を、３つのバッチに分割した。２つのバッチを各々本発明によってさらに以下のように処理した。
そのように製造したマーキング液の第１のバッチを、適切な容器内に入れ、オーブン中で加熱した。  
上記マーキング液を、設定温度でオーブン中で加熱し、攪拌することなく４８時間その温度で保持した。
【００３４】
【表２】
0005191659.tif 000003
【００３５】
上記マーキング液をマーキング粒子混合物の樹脂系のほぼガラス転移点又はそのガラス転移点を越える温度で加熱することにより樹脂粒子の構造が緩和し始め、マーキング粒子の形態がより滑らかな形状をとるように、内部応力が解放され、表面張力効果が生じる。４８時間の加熱後、上記マーキング液をオーブンから取り出し、室温に冷却する。一旦、上記マーキング液が室温又は室温付近となると、マーキング液を、次いで高い剪断力で混合する。
これは、アイケーエイ−ウエルク（ＩＫＡ−Ｗｅｒｋ）型式ＳＤ４０スーパー  ディスパックス（Ｓｕｐｅｒ  Ｄｉｓｐａｘ）で達成され、アイケーエイ−ウエルク（ＩＫＡ−Ｗｅｒｋ）ＤＳ１コントローラ（Ｃｏｎｔｒｏｌｌｅｒ）で制御され、両方ともジャンケル  アンド  クンケル（Ｊａｎｋｅｌ＆Ｋｕｎｋｅｌ）社製である。上記トナーは、上記ミキサーを通って、５０のダイヤル速度設定及び１つの回転子−固定子ギャップダイヤルセッティングで、高い剪断混合にさらされる。
各実施例の第２バッチは、処理後のための加熱装置としての放射線使用して処理し、マイクロ波でバッチを加熱することにより調製した。可変入力を有する２４５０ＭＨｚのマイクロ波発生装置を、バッチを加熱するために使用した。上記バッチは、１００グラムのマーキング液からなり、パイレックス（登録商標）（Ｐｙｒｅｘ）ガラスシリンダー内で１分間の所要温度で加熱し、次いで、１０分間所要温度で保持した。
下記表は、上記バッチを温度で加熱し保持するために使用された概算のマイクロ波パワーの設定を示す。
【００３６】
【表３】
0005191659.tif 000004
【００３７】
次いで、上記バッチを、室温まで冷却し、次いで、上述したような高い剪断力で混合した。
マイクロ波加熱処理されたバッチに関する、マーキング液体粒子の粒子サイズ、レオロジー、流動性及び形態の物理的特性は、オーブン熱処理されたものと類似しており、粒子サイズは低減され、レオロジーはよりニュートン流体に近くなり、流動性は増加し、粒子形態はより滑らかであった。
次いで、本発明による処理の前後のバッチを、印刷サンプルを製造することにより、様々な物理的特性、および印字品質のために検査した。応力（ストレス）−剪断速度との関係及び粘度−剪断速度との関係のレオロジーデータを、図１〜１５に示す。
【００３８】
（物理特性）
（粒子サイズ）
測定された特性は、Ｄ[４、３]及びＤ[ｖ、０．５]であり、Ｄ[４、３]は、均等な球状体積直径の平均値を示し、この値は、体積が粒子半径の３乗の関数であるので、より大きな粒子の方に偏らせる。Ｄ[ｖ、０．５]は、分布体積が５０％の値を示す。これは、体積分布が非対称となるなら、Ｄ[４、３]と異なる。
結果は以下のとおりであった。
【００３９】
【表４】
0005191659.tif 000005
【００４０】
これらの結果から、粒子サイズが著しく小さくなり、分布がより狭くなっていることが分かる。粒径分布は、マルバーン  マスターサイザー（Ｍａｌｖｅｒｎ  Ｍａｓｔｅｒｓｉｚｅｒ）を使用して測定した。
（粘性）
エイチ・エイ・エイ・ケイ・エー  レオストレス（ＨＡＡＫＥ  ＲｈｅｏＳｔｒｅｓｓ）
ＲＳ１００を使用して粘性を測定した。測定はすべて、２０℃で行った。添付の図１は、処理前の実施例１を示し、図２は、対流処理後の実施例１を示し、図３は、マイクロ波処理後の実施例１を示す。
図１は、処理に先立って、トナーが非ニュートンであり、９２．１ｍＰａ・ｓの高い剪断粘性で、剪断シンニングを示すことを例示する。
図２は、対流処理後の同じトナーを例示する。それは、５３．２ｍＰａ・ｓの高い剪断粘性で、非ニュートン流動挙動又はもたらされる粘性の著しい低下を示す。  
図３は、マイクロ波処理後の同じトナーを例示する。また、それは、５０．７ｍＰａ・ｓの高い剪断粘性で、非ニュートン流動挙動又はもたらされる著しい低下を示す。
添付の図４は、処理前の実施例２を示し、図５は、対流処理後の実施例２を示し、図６は、マイクロ波処理後の実施例２を示す。
図４は、処理に先立って、トナーが非ニュートンであり、２００ｍＰａ・ｓの高い剪断粘性で、剪断シンニングを示すことを例示する。
図５は、対流処理後の同じトナーを例示する。それは、１３７ｍＰａ・ｓの高い剪断粘性で、非ニュートン流動挙動又はもたらされる粘性の著しい低下を示す。
図６は、マイクロ波加熱処理後の同じトナーを例示する。また、それは、１２５ｍＰａ・ｓの高い剪断粘性で、非ニュートン流動挙動又はもたらされる粘性の著しい低下を示す。
【００４１】
添付の図７は、処理前の実施例３を示し、図８は、対流処理後の実施例３を示し、図９は、マイクロ波処理後の実施例３を示す。
図７は、対流処理に先立って、トナーが非ニュートンであり、６８．４ｍＰａ・ｓの高い剪断粘性で、剪断シンニングを示すことを例示する。
図８は、対流処理後の同じトナーを例示する。それは、６４．４ｍＰａ・ｓの高い剪断粘性で、非ニュートン流動挙動又はもたらされる粘性の著しい低下を示す。
図９は、マイクロ波加熱処理後の同じトナーを例示する。また、それは、６４．７ｍＰａ・ｓの高い剪断粘性で、非ニュートン流動挙動又はもたらされる粘性の著しい低下を示す。
【００４２】
添付の図１０は、処理前の実施例４を示し、図１１は、対流処理後の実施例４を示し、図１２は、マイクロ波処理後の実施例４を示す。
図１０は、対流処理に先立って、液体トナーが非ニュートン流体であり、５．８４ｍＰａ・ｓの高い剪断粘性で、剪断シンニングを示すことを例示する。
図１１は、対流処理後の同じインクを例示する。それは、３．４２ｍＰａ・ｓの高い剪断粘性で、非ニュートン流動挙動又はもたらされる粘性の著しい低下を示す。
図１２は、マイクロ波加熱処理後の同じインクを例示する。また、それは、３．６７ｍＰａ・ｓの高い剪断粘性で、非ニュートン流動挙動又はもたらされる粘性の著しい低下を示す。
添付の図１３は、処理前の実施例５を示し、図１４は、対流処理後の実施例５を示し、図１５は、マイクロ波処理後の実施例５を示す。
図１３は、対流処理に先立って、液体トナーが非ニュートンであり、４１５ｍＰａ・ｓの高い剪断粘性で、剪断シンニングを示すことを例示する。
図１４は、対流処理後の同じ液体トナーを例示する。それは、２７５ｍＰａ・ｓの高い剪断粘性で、非ニュートン流動挙動又はもたらされる粘性の著しい低下を示す。
図１５は、マイクロ波加熱処理後の同じ液体トナーを例示する。また、それは、３０４ｍＰａ・ｓの高い剪断粘性で、非ニュートン流動挙動又はもたらされる粘性の著しい低下を示す。
【００４３】
（分散安定性）
実施例はすべて、処理前後に、所定時間にわたって、凝集作用及び沈降を評価することによって、分散安定性に関して検討した。沈降は、容積分析の目盛りをした沈殿フラスコに入れたサンプル及び所定の時間後に分析された沈殿の割合によって評価された。メニスカスの減少量は、オリジナルメニスカス体積と比較して、分離された（堆積された）固体を表わす。凝集作用は、所定期間サンプルをビーカー内に入れて評価され、次いでサンプルを徐々に撹拌することにより評価された。凝集作用レベルは、サンプルの攪拌に対する抵抗によって決まる。
次の結果で分かるように、６か月の保存期間に渡って、分散安定性が、処理されたサンプルで非常に改善されたことが分かった。
【００４４】
【表５】
0005191659.tif 000006
【００４５】
（電気的特性）
液体トナー及び静電気インクジェット用インクの電気的特性が、印刷画質に著しく影響を及ぼすことは知られており、従来のマーキング液の中で最も重要な電気的特性が、伝導性、電気泳動流動性及びゼータ電位であることが知られている。処理前後の両方で実施例の他の電気的特性と同様にこれらの測定は、改善された特性を示し、その特性は、それぞれの画像システムで、トナー特性の改善に反映されている。上記マーキング液の電気的特性は、オゼロフ（Ｏｚｅｒｏｖ）の米国特許第６，６１３，２０９号（特許文献８）に開示されるようなトナー特性セルを使用して測定した。
結果は以下のとおりであった。
【００４６】
【表６】
0005191659.tif 000007
【００４７】
（印刷テスト）
画像光学濃度及び背景汚染に関して、佐々木（Ｓａｓａｋｉ）らの米国特許第６，１６７，２２５号（特許文献４）に一般に開示された型式の静電プリンタを使用してサンプルをテストした。例えば、実施例４の印刷サンプルを、リマ・マルケス（Ｌｉｍａ−Ｍａｒｑｕｅｓ）の米国特許第６，２６０，９５４号（特許文献１）に一般に開示された型式のインクジェット印字装置を使用して光学濃度及び背景汚染に関してテストした。画像濃度及び背景汚染は、グレタグ（Ｇｒｅｔａｇ）（スイス）製のグレタグ（Ｇｒｅｔａｇ）Ｄ１８６濃度計を使用して得た。
結果は以下のとおりであった。
【００４８】
【表７】
0005191659.tif 000008
【００４９】
上記の結果から分かるように、処理によって、印刷サンプルの画像領域で光学濃度が著しく増加し、同様に非画像領域で汚染又は背景散乱は低減した。
本明細書では、電気的安定性と同様に物理的安定性を含む、実質的に改善された画像特性を示すマーキング液を調製する新規の製造方法を記載した。また、本発明は、本発明を適用することによって、適合する樹脂系を備えた先行技術の静電気マーキング液は、電気的安定性と同様に物理的安定性を含む画像特性を実質的に向上することができる方法について記載する。
本発明の範囲を逸脱することなく、上記実施例のいずれにも変更することができ、添付の請求の範囲で定義される本発明から逸脱することなく、当業者は他の変形を行うことができることが認識される。
【図面の簡単な説明】
【００５０】
【図１】  未処理の実施例１のレオロジーを示すグラフである。
【図２】  対流処理後の実施例１のレオロジーを示すグラフである。
【図３】  マイクロ波処理後の実施例１のレオロジーを示すグラフである。
【図４】  未処理の実施例２のレオロジーを示すグラフである。
【図５】  対流処理後の実施例２のレオロジーを示すグラフである。
【図６】  マイクロ波処理後の実施例２のレオロジーを示すグラフである。
【図７】  未処理の実施例３のレオロジーを示すグラフである。
【図８】  対流処理後の実施例３のレオロジーを示すグラフである。
【図９】  マイクロ波処理後の実施例３のレオロジーを示すグラフである。
【図１０】  未処理の実施例４のレオロジーを示すグラフである。
【図１１】  対流処理後の実施例４のレオロジーを示すグラフである。
【図１２】  マイクロ波処理後の実施例４のレオロジーを示すグラフである。
【図１３】  未処理の実施例５のレオロジーを示すグラフである。
【図１４】  対流処理後の実施例５のレオロジーを示すグラフである。
【図１５】  マイクロ波処理後の実施例５のレオロジーを示すグラフである。
【図１】
0005191659.tif 000009
【図２】
0005191659.tif 000010
【図３】
0005191659.tif 000011
【図４】
0005191659.tif 000012
【図５】
0005191659.tif 000013
【図６】
0005191659.tif 000014
【図７】
0005191659.tif 000015
【図８】
0005191659.tif 000016
【図９】
0005191659.tif 000017
【図１０】
0005191659.tif 000018
【図１１】
0005191659.tif 000019
【図１２】
0005191659.tif 000020
【図１３】
0005191659.tif 000021
【図１４】
0005191659.tif 000022
【図１５】
0005191659.tif 000023